(57)【特許請求の範囲】
【請求項１】
基材の一方の面にプライマー層、及び、昇華性染料を含有し、前記プライマー層と接する、昇華型記録方式に用いられる色材層がこの順で設けられ、基材の他方の面に背面層が設けられた熱転写シートであって、
前記プライマー層が、酸価が１００ｍｇＫＯＨ／ｇ以上のアクリル系樹脂と、オキサゾリン系硬化剤、又はカルボジイミド系硬化剤との硬化物を含有している、熱転写シート。
【請求項２】
前記色材層が、離型剤を含有している、請求項１に記載の熱転写シート。
【請求項３】
前記色材層が、バインダー樹脂と、前記バインダー樹脂用の硬化剤との硬化物を含有している、請求項１又は２に記載の熱転写シート。
【発明の詳細な説明】
【技術分野】
【０００１】
本発明は、熱転写シートに関する。
【背景技術】
【０００２】
簡便な印刷方法として、種々の熱転写記録方法が広く使用されている。各熱転写記録方法では、連続した基材上に、例えば、イエロー、マゼンダ及びシアン（必要に応じてブラック）の色材層を面順次に繰り返し多数設けた熱転写シートが主に使用されている。熱転写記録方法は、加熱によって色材層が溶融軟化し、熱転写受像シート上に移行して画像を形成する熱溶融型記録方法と、加熱によって色材層中の色材を被転写体上に移行して画像を形成する昇華型記録方法に大別される。中でも、昇華型記録方法は、昇華性染料を色材としているため中間調の再現性や階調性に優れており、原稿通りのフルカラー画像を熱転写受像シート上に鮮明に表現することができるので、デジタルカメラ、ビデオ、コンピューター等のカラー画像形成に応用されている。その画像は、銀塩写真に匹敵する高品質なものである。
【０００３】
このような熱転写シートには、低階調領域から高階調領域に至る階調再現性が良好であることが求められている。つまりは、低濃度部（ハイライト部）、及び高濃度部において、設定通りの濃度の画像を得ることができることが求められている。また、現状、より濃度の高い画像を得ることができる熱転写シートに対する要求も高まりつつある。このような状況下、高濃度の画像を得るための熱転写シートについては、各種の検討がなされており、例えば、特許文献１には、色材層において、色材に対するバインダー樹脂の比率（所謂Ｄ／Ｂ比）を大きくした熱転写シートが提案されている。また、特許文献２には、特定の熱転写色素（特許文献２における一般式（Ｉ）の色素）を含む色材層を有する熱転写シートが提案されている。また、特許文献３には、特定の色素（特許文献３における一般式（Ｉ）の色素）を含む色材層を有する熱転写シートと、特定の化合物（特許文献３における一般式（ＩＩ）の化合物）と金属イオンを含有する色素受容層を有する熱転写受像シートとの組合せが提案されている。これらの特許文献に提案がされている熱転写シートや、熱転写シートと熱転写受像シートとの組合せによれば、濃度の高い画像の形成が可能となるとされている。また、これ以外にも、転写感度を高めるべく、各層の厚みを薄くした熱転写シート等も知られている。
【先行技術文献】
【特許文献】
【０００４】
【特許文献１】特開平８−２９５０８３号公報
【特許文献２】特開平１１−１０６７号公報
【特許文献３】特開２００６−３１５３９０号公報
【発明の概要】
【発明が解決しようとする課題】
【０００５】
ところで、濃度の高い画像の形成を可能とすべく、上記特許文献に提案がされているような対策を行った場合には、高濃度部の画像濃度を高めていくことにともない、低濃度部の画像の濃度、換言すれば、ハイライト部の濃度が設定よりも高くなってしまう問題が生ずることとなる。ハイライト部の濃度を抑制するための対策としては、濃度が出にくい色材や、Ｄ／Ｂ比を低くしていく等の対策が挙げられるが、これらの対策を行った場合には、今度は、高濃度部の画像の濃度が低くなってしまうといった問題が新たに生ずることとなる。つまり、高濃度部の画像の濃度を高くすることと、ハイライト部の濃度を抑制することはトレードオフの関係にあるといえる。
【０００６】
本発明はこのような状況に鑑みてなされたものであり、高濃度部の画像の濃度を維持しつつも、ハイライト部の濃度を抑えることができる熱転写シートを提供することを主たる課題とする。
【課題を解決するための手段】
【０００７】
上記課題を解決するための本発明は、基材の一方の面にプライマー層、及び、昇華性染料を含有し、前記プライマー層と接する、昇華型記録方式に用いられる色材層がこの順で設けられ、基材の他方の面に背面層が設けられた熱転写シートであって、前記プライマー層が、酸価が１００ｍｇＫＯＨ／ｇ以上のアクリル系樹脂と、オキサゾリン系硬化剤、又はカルボジイミド系硬化剤との硬化物を含有している。
【０００８】
また、一実施形態の熱転写シートは、基材の一方の面にプライマー層、色材層がこの順で設けられ、基材の他方の面に背面層が設けられ、前記プライマー層が、酸価を有するアクリル系樹脂を含有していることを特徴とする。
上記一実施形態の熱転写シートは、前記アクリル系樹脂の酸価が、１００ｍｇＫＯＨ／ｇ以上であってもよい。また、前記プライマー層が、前記酸価を有するアクリル系樹脂と硬化剤との硬化物である硬化アクリル系樹脂を含有しており、前記硬化剤が、オキサゾリン系硬化剤、又はカルボジイミド系硬化剤であってもよい。
【０００９】
また、上記の熱転写シートは、前記色材層が、離型剤を含有していてもよい。また、前記色材層が、バインダー樹脂と前記バインダー樹脂用の硬化剤との硬化物を含有していてもよい。
【発明の効果】
【００１０】
本発明の熱転写シートによれば、高濃度部の濃度を維持しつつも、ハイライト部の濃度を抑えた画像を形成することができる。
【図面の簡単な説明】
【００１１】
【図１】本発明の熱転写シート一例を示す概略断面図である。
【発明を実施するための形態】
【００１２】
以下に、本発明の一実施形態の熱転写シート（以下、一実施形態の熱転写シートと言う）について詳細に説明する。図１は、一実施形態の熱転写シートの一例を示す概略断面図である。
【００１３】
図１に示すように、一実施形態の熱転写シート１０は、基材１の一方の面にプライマー層２、色材層３がこの順で設けられ、基材１の他方の面に背面層４が設けられた構成をとる。そして、本発明の熱転写シート１０は、プライマー層２が、酸価を有するアクリル系樹脂を含有している点を特徴としている。以下、一実施形態の熱転写シート１０の各構成について具体的に説明する。
【００１４】
（基材）
本発明の熱転写シート１０に用いられる基材１としては、耐熱性と取り扱い上支障のない機械的特性を有するものであれば従来公知の基材を適宜選択して用いることができる。このような基材として、例えば、ポリエチレンテレフタレート、ポリエチレンナフタレート等のポリエステル、ポリアリレート、ポリカーボネート、ポリウレタン、ポリイミド、ポリエーテルイミド、セルロース誘導体、ポリエチレン、エチレン・酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン・パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等の各種プラスチックフィルムまたはシートを挙げることができる。これらの材料はそれぞれ単独でも使用できるが、他の材料と組合せた積層体として使用してもよい。基材１の厚さは、その強度及び耐熱性が適切になるように材料に応じて適宜設定することができ、０．５μｍ以上５０μｍ以下の範囲が好ましく、１μｍ以上２０μｍ以下の範囲がより好ましく、１μｍ以上１０μｍ以下の範囲が特に好ましい。
【００１５】
また、基材１は、プライマー層２が形成される面に接着処理が施されていても良い。接着処理を施すことで、基材１とプライマー層２との密着性を向上させることができる。
【００１６】
接着処理としては、例えば、コロナ放電処理、火炎処理、オゾン処理、紫外線処理、放射線処理、粗面化処理、化学薬品処理、プラズマ処理、低温プラズマ処理、プライマー処理、グラフト化処理等公知の樹脂表面改質技術をそのまま適用することができる。また、それらの処理を二種以上併用することもできる。
【００１７】
（プライマー層）
基材１上にはプライマー層２が設けられている。プライマー層２は、本発明の熱転写シート１０における必須の構成である。
【００１８】
一実施形態の熱転写シート１０は、プライマー層２が、酸価を有するアクリル系樹脂を含有していることを特徴としている。この特徴を有する一実施形態の熱転写シート１０によれば、当該熱転写シート１０を用いて、高濃度部の濃度を維持しつつも、ハイライト部の濃度を抑えた画像を形成することができる。換言すれば、高濃度部の濃度を下げることなく、ハイライト部の濃度を抑えた画像を形成することができる。以下、酸価を有するアクリル系樹脂のことを「特定のアクリル系樹脂」と言う場合がある。
【００１９】
なお、「特定のアクリル系樹脂」にかえて、酸価を有しないアクリル系樹脂や、酸価を有するアクリル系樹脂以外の他の樹脂を含有するプライマー層を、基材と色材層との間に設けた場合には、高濃度部の濃度を維持しつつも、ハイライト部の濃度を十分に抑制することができない。換言すれば、高濃度部の濃度の上昇にともない、ハイライト部の濃度が高くなってしまう。また、プライマー層２を設けない場合には、基材１と色材層３との密着性が不十分となる。酸価を有するアクリル系樹脂を含有するプライマー層２を備える一実施形態の熱転写シートの優位性については、後述する実施例、及び比較例の結果からも明らかとなっている。
【００２０】
本願明細書で言う酸価とは、中和前の理論酸価(ＡＶ)であり、ＡＶ（ｍｇＫＯＨ／ｇ）＝樹脂１ｇ中に含まれる酸性基（例えば、カルボキシル基）の中和に必要なＫＯＨ量（ｍｇ）を意味する。また、本願明細書で言う低濃度部（ハイライト部）の画像濃度とは、ライン周期あたりのパルス数を１ステップでは０個、２ステップでは１７個、３ステップでは３４個と、０から２５５個まで１７個毎に順次増加させ、これを１ステップから１６ステップとしたときに、低階調（１ステップ〜６ステップ程度）の形成条件で形成された画像の濃度を意味し、高濃度部の画像濃度とは、最高階調（１６ステップ）の形成条件で形成された画像の濃度を意味する。
【００２１】
（酸価を有するアクリル系樹脂）
酸価を有するアクリル系樹脂としては、例えば、カルボキシル基を有するアクリル系樹脂を挙げることができる。また、アクリル酸、アクリル酸エステル、メタクリル酸、メタクリル酸エステルなどの重合物や、これらに酢酸ビニル、スチレン、ブタジエンなどを共重合させたもの等を挙げることができる。酸価を有するアクリル系樹脂の具体的な例としては、ポリアクリル酸、スチレン・アクリル酸共重合樹脂、スチレン・α−メチルスチレン・アクリル酸共重合樹脂、メタクリル酸エステル・アクリル酸共重合樹脂、酢酸ビニル・アクリル酸エステル共重合体樹脂、アクリル酸・アクリル酸エステル共重合体樹脂等を挙げることができる。
【００２２】
プライマー層２は、「特定のアクリル系樹脂」の１種を含有していてもよく、２種以上を含有していてもよい。また、プライマー層２は、「特定のアクリル系樹脂」と、「特定のアクリル系樹脂」以外の他のアクリル樹脂を含有していてもよい。つまり、プライマー層２は、「特定のアクリル系樹脂」を含有しているとの条件を満たせば、酸価を有しないアクリル系樹脂、アクリル系樹脂以外の他の樹脂、添加剤を含有していてもよい。
【００２３】
「特定のアクリル系樹脂」の酸価について特に限定はないが、「特定のアクリル系樹脂」の酸価は、１００ｍｇＫＯＨ／ｇ以上であることが好ましく、１５０ｍｇＫＯＨ／ｇ以上であることがより好ましい。基材１と色材層３との間に、酸価が１００ｍｇＫＯＨ／ｇ以上、特には、１５０ｍｇＫＯＨ／ｇ以上の「特定のアクリル系樹脂」を含有するプライマー層２を設けることで、基材１と色材層３との密着性の更なる向上を図ることができる。
【００２４】
「特定のアクリル系樹脂」のガラス転移温度（Ｔｇ）について特に限定はないが、「特定のアクリル系樹脂」のガラス転移温度（Ｔｇ）は、３０℃以上であることが好ましく、５０℃以上であることがより好ましい。ガラス転移温度（Ｔｇ）が３０℃以上、特には５０℃以上の「特定のアクリル系樹脂」を含有するプライマー層２によれば、高濃度部の画像濃度の更なる向上を図ることができる。なお、本願明細書で言うガラス転移温度（Ｔｇ）とは、ＤＳＣ（示差走査熱量測定）による熱量変化の測定（ＤＳＣ法）に基づき求められる温度である。
【００２５】
「特定のアクリル系樹脂」の分子量について特に限定はないが、「特定のアクリル系樹脂」の分子量は、重量平均分子量（Ｍｗ）で５０００以上であることが好ましく、１００００以上であることがより好ましい。重量平均分子量（Ｍｗ）が５０００以上、特には１００００以上の「特定のアクリル系樹脂」を含有するプライマー層２によれば、高濃度部の画像濃度の更なる向上を図ることができる。なお、本願明細書で言う重量平均分子量（Ｍｗ）とは、ゲル浸透クロマトグラフィー（ＧＰＣ）によるポリスチレン換算値である。
【００２６】
好ましい形態のプライマー層は、酸価が１００ｍｇＫＯＨ／ｇ以上であって、且つガラス転移温度（Ｔｇ）が３０℃以上の「特定のアクリル系樹脂」を含有している。
【００２７】
また、プライマー層２は、「特定のアクリル系樹脂」にかえて、或いはこれとともに、「特定のアクリル系樹脂」を硬化剤によって硬化せしめたアクリル系樹脂を含有していていることが好ましい。換言すれば、「特定のアクリル系樹脂」と硬化剤との硬化物を含有していることが好ましい。プライマー層２に、「特定のアクリル系樹脂」を硬化剤によって硬化せしめたアクリル系樹脂を含有せしめることで、ハイライト部の濃度をより抑えつつも、高濃度部の濃度を上げることができる。以下、酸価を有するアクリル系樹脂を硬化剤によって硬化せしめたアクリル系樹脂、換言すれば、酸価を有するアクリル系樹脂と硬化剤との硬化物のことを、「特定の硬化アクリル系樹脂」と言う場合がある。
【００２８】
「特定の硬化アクリル系樹脂」を得るための硬化剤について特に限定はなく、例えば、オキサゾリン系硬化剤、カルボジイミド系硬化剤、イソシアネート系硬化剤、エポキシ硬化剤等を使用することができる。中でも、より高濃度部の画像濃度の向上を見込むことができる点で、オキサゾリン系硬化剤、カルボジイミド系硬化剤を好適に用いることができる。
【００２９】
「特定の硬化アクリル系樹脂」をなす、「特定のアクリル系樹脂」と硬化剤との配合比率について特に限定はないが、「特定のアクリル系樹脂」１００質量部に対する硬化剤の配合量は３質量部以上２０質量部以下の範囲であることが好ましい。このような配合比率により得られる「特定の硬化アクリル系樹脂」を含有するプライマー層２とすることで、ハイライト部の濃度を抑えつつも、高濃度部の濃度を更に上げることができる。
【００３０】
プライマー層２は、「特定のアクリル系樹脂」、及び／又は「特定の硬化アクリル系樹脂」とともに、これ以外の樹脂や、各種の添加剤を含有していてもよい。例えば、添加剤としては、帯電防止剤等を挙げることができる。帯電防止剤としては、例えば、酸化スズ等の金属酸化物の微粉末や、スルホン化ポリアニリン、ポリチオフェン、ポリピロール等のπ電子共役系構造を有する導電性材料を挙げることができる。
【００３１】
「特定のアクリル系樹脂」の含有量について特に限定はなく、その含有量にかかわらず「特定のアクリル系樹脂」を含有している分だけ、ハイライト部の画像の濃度を抑制することができる。好ましい形態のプライマー層２は、プライマー層２の固形分総質量に対し、「特定のアクリル系樹脂」を５０質量％以上しており、より好ましくは８０質量％以上含有している。上限値について特に限定はなく、１００質量％である。「特定の硬化アクリル系樹脂」についても同様である。
【００３２】
プライマー層２の形成方法について特に限定はなく、酸価を有するアクリル系樹脂、その他必要に応じて、硬化剤、接着助剤、帯電防止剤等の添加剤を、適当な溶媒に分散、或いは溶解したプライマー層用塗工液を調製し、これを、基材１上に塗布し、乾燥させることにより形成することができる。
【００３３】
プライマー層２の厚みについて特に限定はないが、０．０５μｍ以上２μｍ以下であることが好ましく、０．０５μｍ以上１μｍ以下の範囲であることがより好ましい。プライマー層２の厚みをこの範囲とすることで、色材層への熱伝導性や、耐熱性をより良好なものとすることができる。また、密着性や、高濃度部の濃度の更なる向上を図ることができる。
【００３４】
（色材層）
図１に示すように基材１の一方の面の少なくとも一部には、昇華性染料とバインダー樹脂を含む色材層３が設けられている。なお、図１に示す形態では、基材１上に単一の色材層３が設けられた構成をとっているが、異なる昇華性染料を含む複数の色材層を同一基材の同一面に面順次に繰り返し設けてもよい。
【００３５】
＜昇華性染料＞
色材層３が含有している昇華性染料としては従来公知のものを適宜選択して用いることができる。昇華性染料としては、例えば、ジアリールメタン系、トリアリールメタン系、チアゾール系、メロシアニン、ピラゾロンメチン等のメチン系、インドアニリン、アセトフェノンアゾメチン、ピラゾロアゾメチン、イミダゾルアゾメチン、イミダゾアゾメチン、ピリドンアゾメチンに代表されるアゾメチン系、キサンテン系、オキサジン系、ジシアノスチレン、トリシアノスチレンに代表されるシアノメチレン系、チアジン系、アジン系、アクリジン系、ベンゼンアゾ系、ピリドンアゾ、チオフェンアゾ、イソチアゾールアゾ、ピロールアゾ、ピラールアゾ、イミダゾールアゾ、チアジアゾールアゾ、トリアゾールアゾ、ジズアゾ等のアゾ系、スピロピラン系、インドリノスピロピラン系、フルオラン系、ローダミンラクタム系、ナフトキノン系、アントラキノン系、キノフタロン系等のものが挙げられる。
【００３６】
色材層３は、当該色材層３が含有しているバインダー樹脂１００質量部に対し、昇華性染料を、５０質量部以上３５０質量部の範囲で含有していることが好ましく、８０質量部以上３００質量部の範囲で含有していることがより好ましい。昇華性染料の含有量をこの範囲とすることで、高濃度部の画像濃度の更なる向上を図ることができ、また、保存性を向上させることができる。
【００３７】
＜バインダー樹脂＞
色材層３が含有しているバインダー樹脂について特に限定はなく、従来公知のバインダー樹脂を適宜選択して用いることができる。好ましいバインダー樹脂としては、エチルセルロース、セルロースアセテートプロピオネート、セルロースアセテートブチレート、メチルセルロース、酢酸セルロース、酪酸セルロース等のセルロース系樹脂、ポリビニルアルコール、ポリ酢酸ビニル、ポリビニルブチラール、ポリビニルアセタール、ポリアクリルアミド等のビニル系樹脂、ポリエステル系樹脂、フェノキシ樹脂等が挙げられる。これらの中でも、耐熱性、染料の移行性等の観点から、ポリビニルアセタール樹脂や、ポリビニルブチラール樹脂を特に好適に使用することができる。
【００３８】
好ましい形態の色材層３は、バインダー樹脂を硬化剤によって硬化せしめた硬化バインダー樹脂、換言すれば、バインダー樹脂と硬化剤との硬化物である硬化バインダー樹脂を含有している。硬化バインダー樹脂を含有している色材層３を備える熱転写シートによれば、ハイライト部の濃度の上昇を抑制する効果をより高めることができる。さらには、熱転写シートと、熱転写受像シートとを組合せて用い、熱転写受像シートの受容層に色材層３の昇華性染料を移行させて画像形成を行う際の剥離強度を下げることができ、受容層と色材層３とが貼りつきを起こしてしまうことを効果的に抑制することができる。換言すれば、色材層３の離型性を向上させることができる。なお、基材の同一面上に複数の色材層３を面順次に設ける場合には、複数の色材層３のうちの少なくとも１つの色材層３が、硬化バインダー樹脂を含有していることが好ましく、全ての色材層３が硬化バインダー樹脂を含有していることが特に好ましい。
【００３９】
硬化バインダー樹脂を得るための硬化剤は、バインダー樹脂の種別に応じて適宜選択することができ特に限定はない。例えば、イソシアネート系硬化剤、エポキシ硬化剤、カルボジイミド系硬化剤等を用いることができる。
【００４０】
硬化バインダー樹脂をなす、バインダー樹脂と硬化剤との配合比率について特に限定はないが、バインダー樹脂１００質量部に対する硬化剤の配合量は３質量部以上２０質量部以下の範囲であることが好ましい。このような配合比率により得られる硬化バインダー樹脂を含有する色材層３によれば、色材層３の剥離強度を最適化させることができ、色材層３の離型性をより良好なものとすることができる。
【００４１】
好ましい形態の色材層３は、昇華性染料、バインダー樹脂（硬化バインダー樹脂も含む）とともに、離型剤を含有している。離型剤を含有する色材層３によれば、上記硬化バインダー樹脂を含有する色材層３と同様に、色材層３の離型性を良好なものとすることができる。
【００４２】
離型剤としては、例えば、シリコーンオイル、ポリエチレンワックス、アミドワックス、テフロン（登録商標）、弗素系やリン酸エステル系の界面活性剤等を挙げることができる。
【００４３】
これらの離型剤の中でも、シリコーンオイルは、当該シリコーンオイルを含有する色材層３と熱転写受像シートとの間で、優れた離型性を発現させることができる点で好ましい。シリコーンオイルとしては、各種の変性シリコーンを用いることもできる。変性シリコーンオイルは、反応性シリコーンオイルと非反応性シリコーンオイルとに分けられ、反応性シリコーンオイルとしては、アミノ変性、エポキシ変性、カルボキシル変性、カルビノール変性、メタクリル変性、メルカプト変性、フェノール変性、片末端反応性、異種官能基変性等が挙げられる。非反応性シリコーンオイルとしては、ポリエーテル変性、メチルスチリル変性、アルキル変性、高級脂肪酸エステル変性、親水性特殊変性、高級アルコキシ変性、高級脂肪酸変性、フッ素変性等が挙げられる。これら各種の変性シリコーンは１種を単独で用いてもよく、２種以上を併せて用いることもできる。また、シリコーンオイルと、他の離型剤とを併せて用いることもできる。
【００４４】
離型剤の含有量について特に限定はなく、その含有量にかかわらず、離型剤を含有している分だけ、色材層３に離型性を発現させることができる。好ましい形態の色材層３は、色材層３の固形分総質量に対し、０．１質量％以上６質量％以下の範囲で離型剤を含有している。
【００４５】
また、色材層３は、カーボンブラック、アルミニウム、二硫化モリブデン等の無機微粒子等を含有していてもよい。
【００４６】
色材層３の形成方法について特に限定はなく、バインダー樹脂、昇華性染料、更に必要に応じて添加剤、例えば、硬化剤、離型剤等を、適当な溶媒に分散、或いは溶解した色材層用塗工液を調製し、これを、プライマー層２上に塗布し、乾燥させることにより形成することができる。
【００４７】
色材層３の厚みについて特に限定はないが、好ましくは、０．２μｍ以上６μｍ以下、特には０．３μｍ以上３μｍ以下の範囲である。
【００４８】
（背面層）
図１に示すように、基材１の他方の面には、耐熱性、及び印画時におけるサーマルヘッドの走行性等を向上させるための背面層４が設けられている。
【００４９】
背面層４は、従来公知の熱可塑性樹脂等を適宜選択して形成することができる。このような、熱可塑性樹脂として、例えば、ポリエステル系樹脂、ポリアクリル酸エステル系樹脂、ポリ酢酸ビニル系樹脂、スチレンアクリレート系樹脂、ポリウレタン系樹脂、ポリエチレン系樹脂、ポリプロピレン系樹脂等のポリオレフィン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂等のポリビニルアセタール樹脂等の熱可塑性樹脂、これらのシリコーン変性物等が挙げられる。
【００５０】
また、上記した樹脂に架橋剤を添加してもよい。架橋剤として機能するポリイソシアネート樹脂としては、特に制限なく従来公知のものを使用できるが、それらのなかでも、芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン−１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。このようなポリイソシアネート樹脂は、上記した水酸基含有熱可塑性樹脂をその水酸基を利用して架橋させ、耐熱滑性層の塗膜強度や耐熱性を向上させる。
【００５１】
また、背面層４には、上記熱可塑性樹脂に加え、スリップ性を向上させる目的で、ワックス、高級脂肪酸アミド、リン酸エステル化合物、金属石鹸、シリコーンオイル、界面活性剤等の離型剤、フッ素樹脂等の有機粉末、シリカ、クレー、タルク、炭酸カルシウム等の無機粒子等の各種添加剤が含有されていることが好ましく、リン酸エステル又は金属石鹸の少なくとも１種が含有されていることが特に好ましい。
【００５２】
背面層４は、例えば、上記熱可塑性樹脂、必要に応じて添加される各種添加剤を適当な溶媒に分散又は溶解させた背面層用塗工液を、基材１の他方の面上に、塗布し、乾燥することにより形成することができる。背面層４の厚みは、耐熱性等の向上等の点から、０．１μｍ以上５μｍ以下の範囲であることがより好ましい。
【００５３】
以上、本発明の熱転写シート１０について説明を行ったが、本発明は上記各実施形態に限定されず、本発明の趣旨を逸脱しない範囲において種々の変更が可能である。例えば、上記で説明した層以外にも、必要に応じて任意の他の層を適宜設けることもできる。また、プライマー層２の同一面上に、色材層３と保護層（図示しない）を面順次に設け、保護層一体型の熱転写シートとしてもよい。
【実施例】
【００５４】
次に実施例及び比較例を挙げて本発明を更に具体的に説明する。以下、特に断りのない限り、部または％は質量基準である。
【００５５】
（実施例１）
基材として厚さ４．５μｍの易接着処理がされたポリエチレンテレフタレートフィルム（ダイヤホイルＫ２０３Ｅ  三菱化学ポリエステルフィルム（株）製）を用い、該基材の易接着処理された面上に、下記組成の背面層用塗工液を乾燥塗布量０．８ｇ／ｍ2となるようにバーコーター法で塗工し、１００℃で１分間乾燥して背面層を形成した。また、基材の背面層を形成した面とは異なる面上に、下記組成のプライマー層用塗工液１を、乾燥塗布量０．１５ｇ／ｍ2となるように塗工し、１１０℃で１分間乾燥してプライマー層を形成した。次いで、プライマー層上に、下記組成の色材層用塗工液１を、乾燥塗布量０．８ｇ／ｍ2となるように塗工し、８０℃で１分間乾燥して色材層を形成し、実施例１の熱転写シートを得た。
【００５６】
＜プライマー層用塗工液１＞
・アクリル系樹脂（酸価：２３８ｍｇＫＯＨ／ｇ、Ｔｇ：１３４℃）      １８．５部
（ジョンクリルＪＤＸ−６１８０  ＢＡＳＦジャパン社製）
・水                                                                    ３４部
・イソプロピルアルコール（ＩＰＡ）                                  ４７．５部
【００５７】
＜色材層用塗工液１＞
・Ｃ．Ｉ．ソルベントブルー６３                                            ６部
・ポリビニルアセタール樹脂                                                ４部
（エスレックＢＸ−１  積水化学工業（株））
・トルエン                                                              ４５部
・メチルエチルケトン                                                    ４５部
【００５８】
＜背面層用塗工液＞
・ポリビニルブチラール樹脂                                              １０部
（エスレックＢＸ−１  積水化学工業（株））
・ポリイソシアネート硬化剤                                                ２部
（タケネートＤ２１８  武田薬品工業（株））
・リン酸エステル                                                          ２部
（プライサーフＡ２０８Ｓ  第一工業製薬（株））
・メチルエチルケトン                                                    ４３部
・トルエン                                                              ４３部
【００５９】
（実施例２）
プライマー層用塗工液１にかえて、下記組成のプライマー層用塗工液２を用いてプライマー層を形成した以外は、全て実施例１と同様にして実施例２の熱転写シートを得た。
【００６０】
＜プライマー層用塗工液２＞
・アクリル系樹脂（酸価：２４０ｍｇＫＯＨ／ｇ、Ｔｇ：１０２℃）      １４．７部
（ジョンクリルＨＰＤ−９６Ｊ  ＢＡＳＦジャパン社製）
・水                                                                ３７．８部
・イソプロピルアルコール（ＩＰＡ）                                  ４７．５部
【００６１】
（実施例３）
プライマー層用塗工液１にかえて、下記組成のプライマー層用塗工液３を用いてプライマー層を形成した以外は、全て実施例１と同様にして実施例３の熱転写シートを得た。
【００６２】
＜プライマー層用塗工液３＞
・アクリル系樹脂（酸価：２４０ｍｇＫＯＨ／ｇ、Ｔｇ：１０２℃）      １６．７部
（ジョンクリル７０Ｊ  ＢＡＳＦジャパン社製）
・水                                                                ３５．８部
・イソプロピルアルコール（ＩＰＡ）                                  ４７．５部
【００６３】
（実施例４）
プライマー層用塗工液１にかえて、下記組成のプライマー層用塗工液４を用いてプライマー層を形成した以外は、全て実施例１と同様にして実施例４の熱転写シートを得た。
【００６４】
＜プライマー層用塗工液４＞
・アクリル系樹脂（酸価：２００ｍｇＫＯＨ／ｇ、Ｔｇ：８５℃）        １３．９部
（ジョンクリルＨＰＤ−１９６  ＢＡＳＦジャパン社製）
・水                                                                ３８．６部
・イソプロピルアルコール（ＩＰＡ）                                  ４７．５部
【００６５】
（実施例５）
プライマー層用塗工液１にかえて、下記組成のプライマー層用塗工液５を用いてプライマー層を形成した以外は、全て実施例１と同様にして実施例５の熱転写シートを得た。
【００６６】
＜プライマー層用塗工液５＞
・アクリル系樹脂（酸価：８５ｍｇＫＯＨ／ｇ、Ｔｇ：６５℃）          １６．９部
（ジョンクリルＪＤＸ−６５００  ＢＡＳＦジャパン社製）
・水                                                                ３５．６部
・イソプロピルアルコール（ＩＰＡ）                                  ４７．５部
【００６７】
（実施例６）
プライマー層用塗工液１にかえて、下記組成のプライマー層用塗工液６を用いてプライマー層を形成した以外は、全て実施例１と同様にして実施例６の熱転写シートを得た。
【００６８】
＜プライマー層用塗工液６＞
・アクリル系樹脂（酸価：２３８ｍｇＫＯＨ／ｇ、Ｔｇ：５６℃）          ８．３部
（ジョンクリル５２Ｊ  ＢＡＳＦジャパン社製）
・水                                                                ４４．２部
・イソプロピルアルコール（ＩＰＡ）                                  ４７．５部
【００６９】
（実施例７）
プライマー層用塗工液１にかえて、下記組成のプライマー層用塗工液７を用いてプライマー層を形成した以外は、全て実施例１と同様にして実施例７の熱転写シートを得た。
【００７０】
＜プライマー層用塗工液７＞
・アクリル系樹脂（酸価：２３８ｍｇＫＯＨ／ｇ、Ｔｇ：１３４℃）      １６．７部
（ジョンクリルＪＤＸ−６１８０  ＢＡＳＦジャパン社製）
・カルボジイミド系硬化剤                                              １．３部
（Ｖ−０２  日清紡ケミカル（株））
・水                                                                ３４．５部
・イソプロピルアルコール（ＩＰＡ）                                  ４７．５部
【００７１】
（実施例８）
プライマー層用塗工液１にかえて、下記組成のプライマー層用塗工液８を用いてプライマー層を形成した以外は、全て実施例１と同様にして実施例８の熱転写シートを得た。
【００７２】
＜プライマー層用塗工液８＞
・アクリル系樹脂（酸価：２４０ｍｇＫＯＨ／ｇ、Ｔｇ：１０２℃）      １３．２部
（ジョンクリルＨＰＤ−９６Ｊ  ＢＡＳＦジャパン社製）
・カルボジイミド系硬化剤                                              １．３部
（Ｖ−０２  日清紡ケミカル（株））
・水                                                                    ３８部
・イソプロピルアルコール（ＩＰＡ）                                  ４７．５部
【００７３】
（実施例９）
プライマー層用塗工液１にかえて、下記組成のプライマー層用塗工液９を用いてプライマー層を形成した以外は、全て実施例１と同様にして実施例９の熱転写シートを得た。
【００７４】
＜プライマー層用塗工液９＞
・アクリル系樹脂（酸価：２３８ｍｇＫＯＨ／ｇ、Ｔｇ：１３４℃）      １６．７部
（ジョンクリルＪＤＸ−６１８０  ＢＡＳＦジャパン社製）
・カルボジイミド系硬化剤                                              １．３部
（ＳＶ−０２  日清紡ケミカル（株））
・水                                                                ３４．５部
・イソプロピルアルコール（ＩＰＡ）                                  ４７．５部
【００７５】
（実施例１０）
プライマー層用塗工液１にかえて、下記組成のプライマー層用塗工液１０を用いてプライマー層を形成した以外は、全て実施例１と同様にして実施例１０の熱転写シートを得た。
【００７６】
＜プライマー層用塗工液１０＞
・アクリル系樹脂（酸価：２４０ｍｇＫＯＨ／ｇ、Ｔｇ：１０２℃）      １３．２部
（ジョンクリルＨＰＤ−９６Ｊ  ＢＡＳＦジャパン社製）
・カルボジイミド系硬化剤                                              １．３部
（ＳＶ−０２  日清紡ケミカル（株））
・水                                                                    ３８部
・イソプロピルアルコール（ＩＰＡ）                                  ４７．５部
【００７７】
（実施例１１）
プライマー層用塗工液１にかえて、下記組成のプライマー層用塗工液１１を用いてプライマー層を形成した以外は、全て実施例１と同様にして実施例１１の熱転写シートを得た。
【００７８】
＜プライマー層用塗工液１１＞
・アクリル系樹脂（酸価：２３８ｍｇＫＯＨ／ｇ、Ｔｇ：１３４℃）      １６．７部
（ジョンクリルＪＤＸ−６１８０  ＢＡＳＦジャパン社製）
・オキサゾリン系硬化剤                                                １．３部
（ＷＳ−５００  日本触媒（株））
・水                                                                ３４．５部
・イソプロピルアルコール（ＩＰＡ）                                  ４７．５部
【００７９】
（実施例１２）
プライマー層用塗工液１にかえて、下記組成のプライマー層用塗工液１２を用いてプライマー層を形成した以外は、全て実施例１と同様にして実施例１２の熱転写シートを得た。
【００８０】
＜プライマー層用塗工液１２＞
・アクリル系樹脂（酸価：２４０ｍｇＫＯＨ／ｇ、Ｔｇ：１０２℃）      １３．２部
（ジョンクリルＨＰＤ−９６Ｊ  ＢＡＳＦジャパン社製）
・オキサゾリン系硬化剤                                                １．３部
（ＷＳ−５００  日本触媒（株））
・水                                                                    ３８部
・イソプロピルアルコール（ＩＰＡ）                                  ４７．５部
【００８１】
（実施例１３）
プライマー層用塗工液１にかえて、下記組成のプライマー層用塗工液１３を用いてプライマー層を形成した以外は、全て実施例１と同様にして実施例１３の熱転写シートを得た。
【００８２】
＜プライマー層用塗工液１３＞
・アクリル系樹脂（酸価：２３８ｍｇＫＯＨ／ｇ、Ｔｇ：１３４℃）      １６．７部
（ジョンクリルＪＤＸ−６１８０  ＢＡＳＦジャパン社製）
・オキサゾリン系硬化剤                                                １．３部
（ＷＳ−７００  日本触媒（株））
・水                                                                ３４．５部
・イソプロピルアルコール（ＩＰＡ）                                  ４７．５部
【００８３】
（実施例１４）
プライマー層用塗工液１にかえて、下記組成のプライマー層用塗工液１４を用いてプライマー層を形成した以外は、全て実施例１と同様にして実施例１４の熱転写シートを得た。
【００８４】
＜プライマー層用塗工液１４＞
・アクリル系樹脂（酸価：２４０ｍｇＫＯＨ／ｇ、Ｔｇ：１０２℃）      １３．２部
（ジョンクリルＨＰＤ−９６Ｊ  ＢＡＳＦジャパン社製）
・オキサゾリン系硬化剤                                                １．３部
（ＷＳ−７００  日本触媒（株））
・水                                                                    ３８部
・イソプロピルアルコール（ＩＰＡ）                                  ４７．５部
【００８５】
（実施例１５）
プライマー層用塗工液１にかえて、下記組成のプライマー層用塗工液１５を用いてプライマー層を形成した以外は、全て実施例１と同様にして実施例１５の熱転写シートを得た。
【００８６】
＜プライマー層用塗工液１５＞
・アクリル系樹脂（酸価：２３８ｍｇＫＯＨ／ｇ、Ｔｇ：１３４℃）      １６．７部
（ジョンクリルＪＤＸ−６１８０  ＢＡＳＦジャパン社製）
・キレート硬化剤                                                      ０．５部
（オルガチックスＴＣ−３００  マツモトファインケミカル（株））
・水                                                                ３８．８部
・イソプロピルアルコール（ＩＰＡ）                                  ４７．５部
【００８７】
（実施例１６）
プライマー層用塗工液１にかえて、下記組成のプライマー層用塗工液１６を用いてプライマー層を形成した以外は、全て実施例１と同様にして実施例１６の熱転写シートを得た。
【００８８】
＜プライマー層用塗工液１６＞
・アクリル系樹脂（酸価：２３８ｍｇＫＯＨ／ｇ、Ｔｇ：１３４℃）      １６．７部
（ジョンクリルＪＤＸ−６１８０  ＢＡＳＦジャパン社製）
・エポキシ系硬化剤                                                    ０．５部
（ウォーターゾールＷＳＡ−９５０  ＤＩＣ社製）
・水                                                                ３８．８部
・イソプロピルアルコール（ＩＰＡ）                                  ４７．５部
【００８９】
（実施例１７）
プライマー層用塗工液１にかえて、上記組成のプライマー層用塗工液２を用いてプライマー層を形成し、色材層用塗工液１にかえて、下記組成の色材層用塗工液２を用いて色材層を形成した以外は、全て実施例１と同様にして実施例１７の熱転写シートを得た。
【００９０】
＜色材層用塗工液２＞
・Ｃ．Ｉ．ソルベントブルー６３                                            ６部
・ポリビニルアセタール樹脂                                                ２部
（エスレックＢＸ−１  積水化学工業（株））
・ポリイソシアネート硬化剤                                                ２部
（タケネートＤ２１８  武田薬品工業（株））
・トルエン                                                              ４５部
・メチルエチルケトン                                                    ４５部
【００９１】
（実施例１８）
プライマー層用塗工液１にかえて、上記組成のプライマー層用塗工液２を用いてプライマー層を形成し、色材層用塗工液１にかえて、下記組成の色材層用塗工液３を用いて色材層を形成した以外は、全て実施例１と同様にして実施例１８の熱転写シートを得た。
【００９２】
＜色材層用塗工液３＞
・Ｃ．Ｉ．ソルベントブルー６３                                            ６部
・ポリビニルアセタール樹脂                                                ４部
（エスレックＢＸ−１  積水化学工業（株））
・シリコーンオイル                                                        １部
(ＫＦ−４１２  信越シリコーン（株）)
・トルエン                                                          ４４．５部
・メチルエチルケトン                                                ４４．５部
【００９３】
（実施例１９）
プライマー層用塗工液１にかえて、上記組成のプライマー層用塗工液２を用いてプライマー層を形成し、色材層用塗工液１にかえて、下記組成の色材層用塗工液４を用いて色材層を形成した以外は、全て実施例１と同様にして実施例１９の熱転写シートを得た。
【００９４】
＜色材層用塗工液４＞
・Ｃ．Ｉ．ソルベントブルー６３                                            ６部
・ポリビニルアセタール樹脂                                                ４部
（エスレックＢＸ−１  積水化学工業（株））
・リン酸エステル                                                          １部
（プライサーフＡ２０８Ｓ  第一工業製薬（株））
・トルエン                                                          ４４．５部
・メチルエチルケトン                                                ４４．５部
【００９５】
（実施例２０）
プライマー層用塗工液１にかえて、上記組成のプライマー層用塗工液２を用いてプライマー層を形成し、色材層用塗工液１にかえて、下記組成の色材層用塗工液５を用いて色材層を形成した以外は、全て実施例１と同様にして実施例２０の熱転写シートを得た。
【００９６】
＜色材層用塗工液５＞
・Ｃ．Ｉ．ソルベントブルー６３                                            ６部
・ポリビニルアセタール樹脂                                                ２部
（エスレックＢＸ−１  積水化学工業（株））
・ポリイソシアネート硬化剤                                                ２部
（タケネートＤ２１８  武田薬品工業（株））
・シリコーンオイル                                                        １部
(ＫＦ−４１２  信越シリコーン（株）)
・トルエン                                                          ４４．５部
・メチルエチルケトン                                                ４４．５部
【００９７】
（比較例１）
プライマー層用塗工液１にかえて、下記組成のプライマー層用塗工液Ａを用いてプライマー層を形成した以外は、全て実施例１と同様にして比較例１の熱転写シートを得た。
【００９８】
＜プライマー層用塗工液Ａ＞
・アクリル系樹脂（酸価：０ｍｇＫＯＨ／ｇ、Ｔｇ：３２℃）            １３．９部
（ＡＣ１３  新中村化学工業（株））
・水                                                                ３８．６部
・イソプロピルアルコール（ＩＰＡ）                                  ４７．５部
【００９９】
（比較例２）
プライマー層用塗工液１にかえて、下記組成のプライマー層用塗工液Ｂを用いてプライマー層を形成した以外は、全て実施例１と同様にして比較例２の熱転写シートを得た。
【０１００】
＜プライマー層用塗工液Ｂ＞
・アクリル系樹脂（酸価：０ｍｇＫＯＨ／ｇ、Ｔｇ：１３℃）            １５．２部
（ＡＣ−１１７Ｎ  新中村化学工業（株））
・水                                                                ３７．３部
・イソプロピルアルコール（ＩＰＡ）                                  ４７．５部
【０１０１】
（比較例３）
プライマー層を形成しなかった以外は、全て実施例１と同様にして比較例３の熱転写シートを得た。
【０１０２】
（比較例４）
プライマー層用塗工液１にかえて、上記組成のプライマー層用塗工液Ａを用いてプライマー層を形成し、色材層用塗工液１にかえて、下記組成の色材層用塗工液６を用いて色材層を形成した以外は、全て実施例１と同様にして比較例４の熱転写シートを得た。
【０１０３】
＜色材層用塗工液６＞
・Ｃ．Ｉ．ソルベントブルー６３                                            ５部
・ポリビニルアセタール樹脂                                                ５部
（エスレックＢＸ−１  積水化学工業（株））
・トルエン                                                              ４５部
・メチルエチルケトン                                                    ４５部
【０１０４】
（比較例５）
プライマー層用塗工液１にかえて、上記組成のプライマー層用塗工液Ｂを用いてプライマー層を形成し、色材層用塗工液１にかえて、上記組成の色材層用塗工液６を用いて色材層を形成した以外は、全て実施例１と同様にして比較例５の熱転写シートを得た。
【０１０５】
（比較例６）
プライマー層用塗工液１にかえて、下記組成のプライマー層用塗工液Ｃを用いてプライマー層を形成した以外は、全て実施例１と同様にして比較例６の熱転写シートを得た。
【０１０６】
＜プライマー層用塗工液Ｃ＞
・ポリエステルウレタン樹脂（酸価：２６ｍｇＫＯＨ／ｇ、Ｔｇ：９２℃）１６．７部
（ＡＣ１３  東洋紡（株））
・メチルエチルケトン（ＭＥＫ）                                      ６６．７部
・トルエン                                                          １６．６部
【０１０７】
（濃度評価）
テストプリンターを用いて、各実施例、及び比較例の各熱転写シートと、下記条件で作製した熱転写受像シートを組み合わせて、下記印画条件で、２５５階調を１７階調ごとに分けたステップパターンを印画し、比較例６の熱転写シートを用いて得られた印画物の濃度を基準とし、以下の評価基準に基づいて各実施例、及び比較例の熱転写シートを用いて形成された印画物のハイライト濃度、及びＭＡＸ濃度の評価を行った。なお、ハイライト濃度は、５１〜８５階調部の濃度であり、ＭＡＸ濃度は、２５５階調部の濃度である。濃度の測定は、分光測定器（Ｘ−ｒｉｔｅ社製  ｉ１  Ｐｒｏ２）により行った。評価結果を表１に示す。
【０１０８】
（熱転写受像シートの作成）
多孔質ポリエチレンフィルム（トヨパール−ＳＳ  Ｐ４２５５  東洋紡績（株）、厚さ３５μｍ）からなる多孔質ポリエチレンフィルム層上に、下記組成の中間層用塗工液、受容層用塗工液をグラビアリバースコート方式で、順次塗布、乾燥して、中間層、受容層を形成した。その中間層、受容層の設けられた面と反対面の多孔質ポリエチレンフィルムに、下記組成の接着層用塗工液を用いて、グラビアリバースロールコート方式で塗布、乾燥して、接着層を形成し、ＲＣ原紙（１５５ｇ／ｍ2、厚さ１５１μｍ）（三菱製紙（株））と貼り合わせ熱転写受像シートを作製した。上記の各々の塗工量は、全て固形分で、中間層は１．５ｇ／ｍ2、受容層は５．０ｇ／ｍ2、接着層は５．０ｇ／ｍ2とした。
【０１０９】
＜中間層用塗工液＞
・ポリエステル樹脂                                                      ５０部
（ポリエスターＷＲ−９０５  日本合成化学工業（株））
・酸化チタン                                                            ２０部
（ＴＣＡ８８８  （株）トーケムプロダクツ）
・蛍光増白剤                                                          １．２部
（ユビテックスＢＡＣ  チバ・スペシャリティーケミカルズ（株））
・水／イソプロピルアルコール＝１／１                                ２８．８部
【０１１０】
＜受容層用塗工液＞
・塩化ビニル−酢酸ビニル共重合体                                        ６０部
（ソルバインＣ  日信化学工業（株））
・エポキシ変性シリコーン                                              １．２部
（Ｘ−２２−３０００Ｔ  信越化学工業（株））
・メチルスチル変性シリコーン                                          ０．６部
（Ｘ−２４−５１０  信越化学工業（株））
・メチルエチルケトン／トルエン（質量比１／１）                            ５部
【０１１１】
＜接着層用塗工液＞
・ウレタン樹脂                                                          ３０部
（タケラックＡ−９６９Ｖ  三井武田ケミカル（株））
・イソシアネート                                                        １０部
（タケネートＡ−５  三井武田ケミカル（株））
・酢酸エチル                                                          １００部
【０１１２】
（印画条件）
・サーマルヘッド：Ｆ３５９８（東芝ホクト電子株式会社製）
・発熱体平均抵抗値：５１７６（Ω）
・主走査方向印字密度：３００ｄｐｉ
・副走査方向印字密度：３００ｄｐｉ
・印画電力：０．１２（Ｗ／ｄｏｔ）
・１ライン周期：２（ｍｓｅｃ．）
・パルスＤｕｔｙ：８５％
・印画開始温度：３５．５（℃）
【０１１３】
「評価基準（ハイライト濃度）」
◎：基準濃度の９０％未満である。
○：基準濃度に対し９０％以上１００％未満である。
×：基準濃度の１００％以上である。
【０１１４】
「評価基準（ＭＡＸ濃度）」
◎：基準濃度の１０５％以上である。
○：基準濃度に対し１００％以上１０５％未満である。
△：基準濃度に対し９７％以上１００％未満である。
×：基準濃度の９７％未満である。
【０１１５】
（密着性評価）
各実施例の熱転写シートの色材層上に、セロハンテープを親指で１往復擦って貼り付けた後に、直ちに１８０度剥離を行い、以下の評価基準に基づいて密着性評価を行った。評価結果を表１に併せて示す。
【０１１６】
「評価基準」
◎：セロハンテープに色材層が転移していない。
○：セロハンテープと貼り付けた色材層の面積を１００％としたときに、セロハンテープに２％未満の色材層が転移している。
△：セロハンテープと貼り付けた色材層の面積を１００％としたときに、セロハンテープに２％以上５％未満の範囲で色材層が転移している。
×：セロハンテープと貼り付けた色材層の面積を１００％としたときに、セロハンテープに５％以上色材層が転移している。
【０１１７】
（剥離強度（熱時剥離強度）評価）
各実施例、及び比較例の熱転写シートと、上記で作成した熱転写受像シートとを組み合わせ、上記ＭＡＸ濃度の評価を行ったときと同じ条件で、各実施例、及び比較例の印画物を得た。この印画物を得るにあたり、印画終了後、熱転写受像シートの受容層から、各実施例、及び比較例の熱転写シートの色材層を剥離するときの熱転写シートの引張強度を、プリンタ内において、熱転写シートの巻取ロールと、剥離板との間に設けられたテンションメーター（大倉インダストリー社製）により測定した。そして、比較例６の熱転写シートを用いて印画物を形成したときの引張強度を基準とし、以下の評価基準に基づいて各実施例、及び比較例の熱転写シートの剥離強度の評価を行った。評価結果を表１に示す。なお、この方法では、剥離時における熱転写シートの引張強度を測定しており、引張強度は、剥離強度を示している。また、巻取ロールによる巻取り速度が一定となるように制御した状態で、引張強度の測定を行うことで、剥離時に熱転写シートに起因する引張強度の測定が可能となっている。また、剥離強度が基準に対して小さいほど、受容層からの色材層の剥離性（離型性）が良好であり、熱融着等の発生を抑制することができることを意味する。
【０１１８】
「評価基準」
◎：基準の９０％未満である。
○：基準に対し９０％以上１００％未満である。
△：基準に対し１００％以上１０５％未満である。
×：基準の１０５％以上である。
【０１１９】
【表１】
0006707828.tif 000002
【０１２０】
（プライマー層用塗工液の安定性評価）
各実施例の熱転写シートを形成するにあたり使用した各プライマー層用塗工液を、室温２５±２℃、湿度５０±１０％の環境中で撹拌し、その後のプライマー層用塗工液の経時変化を目視で確認し、以下の評価基準に基づいて塗工液の安定性の評価を行った評価結果を表２に示す。なお、この評価は、実施例の熱転写シートを形成する際に用いたプライマー層用塗工液についてのみ行った。
【０１２１】
「評価基準」
◎：撹拌を終了した１６７時間後に、沈降物や、浮遊物の発生がない。
○：撹拌を終了した９６時間後に、沈降物や、浮遊物の発生がない。
△：撹拌を終了した４８時間以内に、沈降物や、浮遊物が発生。
×：撹拌を終了した２４時間以内に、プライマー層用塗工液がゲル化。
【０１２２】
【表２】
0006707828.tif 000003
【符号の説明】
【０１２３】
１０・・・熱転写シート
１・・・基材
２・・・プライマー層
３・・・色材層
４・・・背面層
【図１】
0006707828.tif 000004